МУФЕЛЬНЫЙ СПОСОБ ПОЛУЧЕНИЯ СУХИХ ЦИНКОВЫХ БЕЛИЛ

1. Муфельный способ получения сухих цинковых белил путем загрузки цинка в муфеля, установленные в печи, испарения цинка из муфелей в результате их нагрева пламенем газовых горелок, окисления паров цинка кислородом воздуха в окислительной камере с образованием аэрозоля цинковых белил, транспортировки аэрозоля цинковых белил по белилопроводу через уравнительную камеру в фильтровальную установку с помощью вытяжного вентилятора, разделения сухих цинковых белил и воздуха с помощью рукавных фильтров фильтровальной установки, выгрузки сухих цинковых белил из бункеров фильтровальной установки в упаковочную тару, отличающийся тем, что загрузку цинка в муфеля осуществляют в виде его расплава, получаемого в специальной приставке к муфелям при температуре 500-550°С, а испарение цинка из муфелей осуществляют в результате их нагрева пламенем газовых горелок при температуре 1250-1400°С.
2. Способ по п.1, отличающийся тем, что расплавление цинка в приставках к муфелям осуществляют с помощью электронагрева.
3. Способ по п.1, отличающийся тем, что муфеля устанавливают в печь с наклоном в 2-3° в сторону окислительной камеры.
4. Способ по п.1, отличающийся тем, что воздух в окислительные камеры подают нагретым до температуры 150-250°С в рекуператоре, установленном на вытяжной трубе для выброса в атмосферу продуктов сгорания природного газа в печи.
5. Способ по п.1, отличающийся тем, что процесс получения сухих цинковых белил получают с помощью печи, разделенной на две автономно работающие секции, в которых муфели установлены в два яруса в шахматном порядке.
6. Способ по п.1, отличающийся тем, что замену вышедших из строя муфелей осуществляют посекционно при остановке работы секции и охлаждении муфелей до температуры 60°С в том случае, если количество вышедших из строя муфелей составляет 30-40% от количества находящихся в работе муфелей в данной секции.